(57)【要約】【課題】曲げ加工時に曲げ内側の絶縁皮膜の導体線との密着性に優れ、曲げ外側の絶縁皮膜の可撓性に優れ、かつ絶縁皮膜の耐軟化性に優れた絶縁電線及びその製造方法を提供する。【解決手段】導体線が絶縁皮膜で被覆されてなる絶縁電線であって、この絶縁皮膜は常圧下での沸点が３００℃未満の低沸点成分を５〜２０質量％含む。この絶縁皮膜の厚さが４０〜６５μｍであることが好ましい。また導体線の横断面形状が矩形状又は正方形状であることが好ましい。【選択図】図１
2018147582.tif 000002
【特許請求の範囲】
【請求項１】
導体線が絶縁皮膜で被覆されてなる絶縁電線であって、前記絶縁皮膜が常圧下での沸点が３００℃未満の低沸点成分を５〜２０質量％含むことを特徴とする絶縁電線。
【請求項２】
前記絶縁皮膜の厚さが４０〜６５μｍである請求項１記載の絶縁電線。
【請求項３】
前記導体線の横断面形状が矩形状又は正方形状である請求項１又は２記載の絶縁電線。
【請求項４】
前記導体線の横断面形状が矩形状であって、前記横断面における短辺に対する長辺の長さの比（長辺／短辺の比）が４〜５０であって、前記導体線の丸線換算径が３〜５ｍｍである請求項３記載の絶縁電線。
【請求項５】
前記導体線が銅線であって、前記絶縁皮膜の材質がポリアミドイミド樹脂又はポリイミド樹脂である請求項１ないし４いずれか１項に記載の絶縁電線。
【請求項６】
前記導体線に電着液を電着して前記絶縁皮膜を形成することにより請求項１ないし５いずれか１項に記載の絶縁電線を製造する方法。
【請求項７】
請求項１ないし５いずれか１項に記載の絶縁電線が複数回巻回されてなるコイル。
【請求項８】
請求項４記載の絶縁電線がエッジワイズ状に複数回巻回されてなるコイル。
【発明の詳細な説明】
【技術分野】
【０００１】
本発明は、導体線が絶縁皮膜で被覆されてなる巻線加工用の絶縁電線及びその製造方法並びにコイルに関する。更に詳しくは、曲げ加工時に曲げ内側の絶縁皮膜の導体線との密着性に優れ、曲げ外側の絶縁皮膜の可撓性に優れ、かつ絶縁皮膜の耐軟化性に優れた絶縁電線及びその製造方法並びにコイルに関する。
【背景技術】
【０００２】
近年、ハイブリッド車や電気自動車向けに、リアクトルやモーターの高性能化が必要とされている。それに伴い、リアクトルやモーターで使われるコイル用の絶縁電線は、横断面形状が円形状の丸線から横断面形状が矩形状の平角状線へシフトしており、コイル化の際もフラットワイズ曲げ加工からエッジワイズ曲げ加工へシフトしている。このリアクトルやモーターの更なる高性能化では、エッジワイズ曲げ加工時の曲げ半径の減少が求められている。エッジワイズ曲げ加工で、曲げ半径が減少すると、曲げの内側では皮膜が導体から剥離し易く、皮膜にシワが発生する。また曲げの外側では皮膜の割れ、亀裂が起こる。これらの欠陥は絶縁電線として最も重要な絶縁性能の低下を引き起こす。剥離、シワの発生を抑制するためには、曲げ加工においても皮膜が導体から剥がれない高い密着性を有する平角状の絶縁電線が求められている。
【０００３】
これまで、加熱処理後であっても導体との密着性に優れ、高負荷条件下でも耐軟化性を有する絶縁皮膜を用いた絶縁電線が提案されている（例えば、特許文献１参照。）。この絶縁電線は、ビスフェノールＡ型フェノキシ樹脂８０〜３０質量％及びビスフェノールＳ型フェノキシ樹脂２０〜７０質量％のフェノキシ樹脂１００質量部、ならびにブロックイソシアネート５〜５０質量部を含有するフェノキシ樹脂絶縁ワニスを、導体上に塗布、焼付けてなるプライマー層を有する。
【先行技術文献】
【特許文献】
【０００４】
【特許文献１】特開２０１０−１０８７５８公報（請求項１、請求項３、段落［０００７］）
【発明の概要】
【発明が解決しようとする課題】
【０００５】
しかし、特許文献１に示される絶縁電線は、プライマー層が必要であるため、絶縁電線の製造工程が複雑になり、製造コストが上昇する問題があった。またこの絶縁電線は、製品の品質を一定に保って製造するのが難しい問題があった。
【０００６】
本発明の目的は、上記問題を解決し、曲げ加工時に曲げ内側の絶縁皮膜の導体線との密着性に優れ、曲げ外側の絶縁皮膜の可撓性に優れ、かつ絶縁皮膜の耐軟化性に優れた絶縁電線及びその製造方法並びにコイルを提供することにある。
【０００７】
これまで、導体線の形状や種類を変えた場合や、絶縁皮膜の厚みを変えた場合に、同じ焼付け炉を使っていると、同じ乾燥条件でも絶縁皮膜の乾燥状態が変わり、絶縁皮膜の耐軟化性や絶縁皮膜の導体線に対する密着性・可撓性が変わってしまっていて、それぞれの評価が必要であった。本発明者らは、絶縁皮膜中の常圧下での沸点が３００℃の低沸点成分の含有量の多寡が上記絶縁皮膜の耐軟化性、密着性・可撓性に影響を及ぼすことに着目し、本発明に到達した。
【課題を解決するための手段】
【０００８】
本発明の第１の観点は、導体線が絶縁皮膜で被覆されてなる絶縁電線であって、前記絶縁皮膜が常圧下での沸点が３００℃未満の低沸点成分を５〜２０質量％含むことを特徴とする。
【０００９】
本発明の第２の観点は、第１の観点に基づく発明であって、前記絶縁皮膜の厚さが４０〜６５μｍである絶縁電線である。
【００１０】
本発明の第３の観点は、第１又は第２の観点に基づく発明であって、前記導体線の横断面形状が矩形状又は正方形状である絶縁電線である。
【００１１】
本発明の第４の観点は、第３の観点に基づく発明であって、前記導体線の横断面形状が矩形状であって、前記横断面における短辺に対する長辺の長さの比（長辺／短辺の比）が４〜５０であって、前記導体線の丸線換算径が３〜５ｍｍである絶縁電線である。なお、丸線換算径とは、真円以外の横断面形状の導体線の断面積と断面積が同一の真円線の直径のことをいう。
【００１２】
本発明の第５の観点は、第１ないし第４の観点のいずれかの観点に基づく発明であって、前記導体線が銅線であって、前記絶縁皮膜の材質がポリアミドイミド樹脂又はポリイミド樹脂である絶縁電線である。
【００１３】
本発明の第６の観点は、前記導体線に電着液を電着して前記絶縁皮膜を形成することにより第１ないし第５の観点のいずれかの絶縁電線を製造する方法である。
【００１４】
本発明の第７の観点は、第１ないし第５の観点のいずれかの絶縁電線が複数回巻回されてなるコイルである。
【００１５】
本発明の第８の観点は、第４の観点の絶縁電線がエッジワイズ状に複数回巻回されてなるコイルである。
【発明の効果】
【００１６】
本発明の第１の観点に基づく発明では、絶縁電線が常圧下での沸点が３００℃未満の低沸点成分を絶縁皮膜１００質量％に対して５質量％以上含むため、曲げ加工時に曲げ内側の絶縁皮膜の導体線との密着性に優れ、曲げ外側の絶縁皮膜の可撓性に優れる。また低沸点成分が２０質量％以下の含有量であって過剰でないため、絶縁皮膜の耐軟化性に優れる。
【００１７】
本発明の第２の観点に基づく発明では、絶縁皮膜の厚さが４０μｍ以上であるため、高い絶縁破壊電圧と耐熱性に優れる。また絶縁皮膜の厚さが６５μｍ以下であるため、曲げ加工時に曲げ内側の絶縁皮膜の導体線との密着性により一層優れる。
【００１８】
本発明の第３の観点に基づく発明では、導体線の横断面形状が矩形状又は正方形状であるため、横断面形状が円形の導体線と比較して、この絶縁電線を巻回してコイルにしたときに、コイル断面積中の導体線の断面積の占有率を大きくすることができる。
【００１９】
本発明の第４の観点に基づく発明では、導体線の横断面形状が矩形状であって、前記横断面における短辺に対する長辺の長さの比（長辺／短辺の比）が４以上であるため、絶縁電線を高周波の交流で使用して、表皮効果により導体の表面のみに電流が流れたときに、長辺／短辺の比が大きいことで電流が流れる領域を広くすることができる。また、長辺／短辺の比が５０以下であるので、曲げ加工が容易であり、曲げ加工時に曲げ内側の絶縁皮膜の導体線との密着性により一層優れる。また、導体線の丸線換算径が３ｍｍ以上であるため、大電流向けの絶縁電線として使用できる。また、丸線換算径が５ｍｍ以下であるため、この絶縁電線には曲げ加工時に曲げ内側の絶縁皮膜の導体線との密着性により一層優れる。なお、大電流が絶縁電線に流れる場合、厚い絶縁皮膜による高い絶縁性が必要となるが、絶縁皮膜が厚い場合、曲げによるシワ・剥離が起こりやすいので、そのような場合に本発明は好適である。
【００２０】
本発明の第５の観点に基づく発明では、導体線が銅線であるため、導電性に優れる。また絶縁皮膜の材質がポリアミドイミド樹脂又はポリイミド樹脂であるため、高い絶縁破壊電圧と耐熱性に優れる。
【００２１】
本発明の第６の観点に基づく発明では、導体線に電着液を電着して絶縁皮膜を形成することにより、均一に絶縁皮膜を導体線表面に形成することができる。
【００２２】
本発明の第７の観点に基づく絶縁電線が複数回巻回されてなるコイルでは、絶縁電線の絶縁皮膜が導体線から剥離したり、シワが発生することがなく、また絶縁皮膜に割れも起きない。
【００２３】
本発明の第８の観点に基づく発明では、第４の観点の絶縁電線がエッジワイズ状に複数回巻回されてなるコイルでは、コイル断面積中の導体線の断面積の占有率を大きくすることができる。
【図面の簡単な説明】
【００２４】
【図１】本発明の実施形態の絶縁皮膜を導体線の表面に形成するプロセスを示す模式図である。
【発明を実施するための形態】
【００２５】
次に本発明を実施するための形態を説明する。
【００２６】
〔絶縁電線〕
本実施形態の絶縁電線は、導体線が絶縁皮膜で被覆されてなる絶縁電線である。その特徴ある点は、この絶縁皮膜が、常圧下での沸点が３００℃未満の低沸点成分を５〜２０質量％、好ましくは８〜１７質量％含むことにある。３００℃を基準とするのは、絶縁電線を焼付けるときに不要な溶剤等を素早く取り除くことができる温度であり、また４００℃以上を基準とすると、絶縁皮膜が劣化してしまうからである。常圧下での沸点が３００℃未満の低沸点成分としては、水又は有機溶媒が挙げられる。有機溶媒としては、Ｎ，Ｎ−ジメチルホルムアミド（ＤＭＦ）、Ｎ，Ｎ−ジメチルアセトアミド（ＤＭＡｃ）、ジメチルスルホキシド（ＤＭＳＯ）、Ｎ−メチルピロリドン（ＮＭＰ）、γ−ブチロラクトン（γＢＬ）、アニソール、テトラメチル尿素、スルホラン等が挙げられる。中でもＮＭＰが好ましい。常圧下での沸点が３００℃未満の低沸点成分を５〜２０質量％含む理由は、５質量％未満では、絶縁皮膜が硬く、巻線加工の曲げ加工時に曲げ内側の絶縁皮膜が導体線から剥離したりシワが生じ、曲げ外側の絶縁皮膜に割れが生じる。２０質量％を超えると、巻線加工時に絶縁皮膜２００℃以上の高温時に耐軟化性に劣る。
【００２７】
本実施形態の絶縁皮膜の厚さは、４０〜６５μｍが好ましい。絶縁皮膜の厚さが４０μｍ未満の場合、膜厚が薄いため、モーターやリアクトルで使用に耐え得る絶縁性能を発揮できない恐れがある。また６５μｍを超えると、巻線加工の曲げ加工時に曲げ内側の絶縁皮膜が導体線から剥離したりシワが生じ易く、また電着にて被覆を行った場合に、揮発する溶剤等の量が多くなることで、焼付工程において皮膜に泡のような欠陥が発生しやすくなる。
【００２８】
また本実施形態の絶縁電線の導体線の横断面形状は、円形状でもよいが、矩形状又は正方形状であることが、横断面形状が円形の導体線と比較して、この絶縁電線を巻回してコイルにしたときに、コイル断面積中の導体線の断面積の占有率を大きくすることができ好ましい。
【００２９】
また本実施形態の絶縁電線の導体線が矩形状の平角状である場合、導体線の矩形状の横断面における短辺に対する長辺の長さの比（長辺／短辺の比）が４以上であって、丸線換算径が３ｍｍ以上にすることが好ましい。これは、この絶縁電線をコイルにしたときにコイル断面積中の導体線の断面積の占有率を大きくすることができるためである。特に、長辺／短辺の比が４以上であると、絶縁電線を高周波の交流で使用して、表皮効果により導体の表面のみに電流が流れたときに、長辺／短辺の比が大きいことで電流が流れる領域を広くすることができる。反対に長辺／短辺の比が５０以下であって、導体線を丸線として換算したときの丸線の直径が５ｍｍ以下であることが好ましい。これは、曲げ加工時に、曲げ加工が容易になるとともに、曲げ内側の絶縁皮膜の導体線との密着性により一層優れるためである。また、長辺／短辺の比が５０を超えると、平角状導体線の扁平度合いが大きくなり過ぎ、導体線自体が曲げ加工によりねじれたり、亀裂が発生し易くなる。
【００３０】
更に本実施形態の絶縁電線の導体線の材質としては、銅、銅合金、アルミニウム、アルミニウム合金、ステンレス等が挙げられる。その中で、銅線がより高い導電性が得られるため、好ましい。また絶縁皮膜の材質は、ポリイミド（以下、ＰＩという。）樹脂、ポリアミドイミド（以下、ＰＡＩという。）樹脂、ポリエステルイミド樹脂、アクリル樹脂、エポキシ樹脂、エポキシ−アクリル樹脂、ポリウレタン樹脂、ポリエステル樹脂等が挙げられる。その中で、高い絶縁破壊電圧と耐熱性の観点から、ポリアミドイミド樹脂又はポリイミド樹脂であることが好ましい。
【００３１】
〔絶縁電線の製造方法〕
本実施形態の絶縁電線は、導体線に絶縁皮膜をディッピング法又は電着法で形成することにより製造される。ディッピング法で絶縁皮膜を形成する場合には、１回当たりの皮膜塗布工程で塗布できる皮膜の厚みは１〜１０μｍであり、ハイブリッド車や電気自動車向けのモーターやリアクトルとして用いるために必要とされる絶縁破壊電圧を得るためには、塗布工程と焼付け工程を複数回行う必要がある。この場合は、複数回焼付け工程を行う必要があることから、内層の皮膜の乾燥が外層に比べて進むため、皮膜全体で均一に乾燥程度を均一化するには、塗布工程の塗布用を毎回変える工夫や、焼付け工程の温度を毎回変える工夫などが必要となる。特に何度も焼付け工程を得ることになる導体と接触している１層目は乾燥の程度が高くなり、皮膜が硬くなることでコイル加工した際に浮きの原因となるので、１層目の乾燥は低温で行うなどの工夫が必要である。
【００３２】
一方、電着法で絶縁皮膜を形成する場合には、一度に１〜１００μｍの皮膜を塗布することが可能で焼付け工程も一度で済むので、絶縁皮膜の質量減少を制御し易く、本発明においては好適である。電着法の場合、先ず、絶縁電着塗料である電着液を調製する。この電着液には、ポリマーと、溶媒として有機溶媒及び水とが含まれる。ポリマーには、前述した絶縁皮膜の材質として例示した樹脂が挙げられる。また有機溶媒には、前述した低沸点成分として例示した有機溶媒が挙げられる。
【００３３】
本実施形態では、ポリマーとしてポリアミドイミド樹脂とポリイミド樹脂をＮＭＰとＤＭＩに溶解させたポリアミドイミド溶液、ポリイミド溶液に中和剤を添加し撹拌してポリアミドイミド、ポリイミドを中和した後、ポリアミドイミド、ポリイミドの貧溶媒である水を添加し混合・撹拌しポリアミドイミド、ポリイミドを析出させて電着液を調製する。
【００３４】
以下、図１に基づいて、この電着液を用いて絶縁電線を製造する方法を説明する。図１に示す電着塗装装置１０は、電着液１１を貯留する電着槽１８と焼付け炉２２を有する。電着液１１は、ポリマーが水に分散する水分散型の電着液又はポリマーが水と有機溶媒との混合液に分散する混合分散型の電着液であって、常圧下での沸点が３００℃未満の低沸点成分の水又は水・有機溶媒を分散媒としている。ポリマーの濃度は分散媒１００質量％に対して１〜１０質量％である。分散媒が水と有機溶媒との混合溶媒である場合には、有機溶媒は１〜７０質量％が好ましい。
【００３５】
予め、円筒状に巻き取られた横断面形状が円形の導体線１３を、直流電源１４の正極に陽極１６を介して電気的に接続しておく。そして、この横断面形状が円形の導体線１３を図１の実線矢印の方向に引上げて次の各工程を経る。
【００３６】
先ず、第１の工程として、横断面形状が円形の導体線１３を一対の圧延ローラ１７，１７により扁平に圧延して、横断面形状が矩形の平角状の導体線１２を形成する。次いで、第２の工程として、電着槽１８に貯留された電着液１１中に平角状の導体線１２を通過させる。電着槽１８内の電着液１１中には、直流電源１４の負極に電気的に接続された一対の陰極１９、１９が挿入される。平角状の導体線１２は一対の陰極１９、１９の間を通過するようになっている。
【００３７】
電着液１１は、好ましくは５〜６０℃の温度に維持される。電着槽１８内の電着液１１中を平角状の導体線１２が通過する際には、直流電源１４により直流電圧が平角状の導体線１２と陰極１９、１９との間に印加される。このときの直流電源１４の直流電圧は１〜５００Ｖとするのが好ましく、直流電流の通電時間は０．０１〜６０秒とするのが好ましい。これにより、電着液１１中で、マイナスに帯電したポリマー粒子（図示せず）が平角状の導体線１２の表面に電着されて図１の部分拡大図に示すように絶縁層２１ａが形成される。
【００３８】
次に、表面に絶縁層２１ａが電着された平角状の導体線１２に対し、焼付け処理を施すことにより、平角状の導体線１２の表面に図１の部分拡大図に示すように絶縁皮膜２１ｂを形成する。この実施の形態では、表面に絶縁層２１ａが形成された平角状の導体線１２を、焼付け炉２２内を通過させることにより行う。上記焼付け処理は、近赤外線加熱炉、熱風加熱炉、誘導加熱炉、遠赤外線加熱炉、温度が管理された空気や窒素等不活性ガスを使った炉を、単独もしくは併用して使用することができる。乾燥速度を上げるために、熱風得加熱と赤外線加熱を併せて行うことが好ましい。熱風加熱の場合、炉の温度は２００〜５００℃とした上で、流速の速いガスを用いるとよく、炉内の平均流速が１〜１０ｍ／分程度になるように乾燥ガスを入れるとよい。ガスの温度は炉の温度と同じ理由から２００〜５００℃程度が望ましい。また焼付け処理の時間は１〜１０分間の範囲内であることが好ましい。焼付け処理の温度が２００℃未満では、必要な乾燥を行うことができず、５００℃を超えると、乾燥初期において溶剤等の急激な揮発によって皮膜に泡のような欠陥ができる。また、高温であるために樹脂が熱分解してしまう。なお、焼付け処理の温度は焼付け炉内の中央部の温度である。
【００３９】
焼付け処理は、後述する絶縁電線を曲げ加工するときの曲げ内側の絶縁皮膜の導体線との密着性、曲げ外側の絶縁皮膜の可撓性及び絶縁皮膜の耐軟化性を決める重要な処理である。焼付けが過剰に行われると、樹脂が劣化、界面の酸化等により、絶縁電線を曲げ加工するときの曲げ内側で絶縁皮膜が導体線から剥離したり、シワを生じ、曲げ外側で絶縁皮膜に割れを生じる。また焼付けが不十分であると、絶縁皮膜中に有機溶剤が過剰に存在するため、軟化温度が低下する。焼付け炉２２を通過することにより、平角状の導体線１２の表面を絶縁皮膜２１ｂで被覆した絶縁電線２３が製造される。
【００４０】
〔コイルの製造方法〕
平角状の導体線１２が絶縁皮膜２１ｂで被覆されてなる絶縁電線２３を、図示しないコイル成形装置により巻線加工を行ってコイルに製造する。本実施形態では、横断面形状が矩形をなす導体線の一方の短辺側（エッジ面）を内径面とし、他方の短辺側（エッジ面）を外径面として、絶縁電線を曲げるエッジワイズ曲げ加工の巻線加工によりコイルに製造する。なお、導体線の横断面形状が矩形をなす長辺側（フラット面）を曲げるフラットワイズ曲げ加工の巻線加工により絶縁電線をコイルに製造してもよい。
【実施例】
【００４１】
次に本発明の実施例を比較例とともに詳しく説明する。
【００４２】
＜実施例１＞
導体線として厚み１．５ｍｍ、幅６．５ｍｍの平角状の銅線を用意した。一対の銅板からなる陰極を有し、電着液を貯留する長さ１ｍの電着槽を用意した。また長さ２．５ｍの電気炉（遠赤外線加熱炉）で構成され、熱電対が炉壁に設置してあり、炉内を所望の温度に設定できる焼付け炉を用意した。この焼付け炉は銅線の進む方向に、複数個の電気ヒータが設けられ、所望の長さの範囲でのみ焼付けができるよう個別に温度が設定できるようになっており、長さ１．２ｍの範囲でのみ焼付けができるようヒータの出力を設定した。
【００４３】
先ず、電着槽に２質量％のポリアミドイミド（ＰＡＩ）を含む水分散型の電着液を貯留した。この電着液の温度を２０℃に維持し、陽極の銅線と陰極の銅板との間に１００Ｖの直流電圧を印加した。図示しない銅線の送り出し機の送出速度を調整しながら、銅線を一対の陰極の間を通過させて電着を行った。表面に絶縁層が電着された銅線を乾燥・焼付け炉に導入し、送り出し機の送出速度を０．４ｍ／分に調整して、焼付け後の絶縁皮膜が片面で４０μｍの厚さの絶縁電線を製造した。
【００４４】
表１に、実施例１の電着液の主成分、平角状導体線の長辺・短辺、平角状導体線の丸線換算径、絶縁電線の製造条件（送出速度、印加電圧、乾燥方式、乾燥温度、炉の加熱部／熱風部の長さ、熱風速度）を示す。
【００４５】
＜実施例２〜７、比較例１〜４＞
電着液の主成分、平角状導体線の長辺・短辺、平角状導体線の丸線換算径、絶縁電線の製造条件を表１に示すように変更し、それ以外は実施例１と同様にして、実施例２〜７、比較例１〜４の絶縁電線を製造した。実施例６、７及び比較例４では、焼付け処理に表１に示す長さを有する熱風加熱炉を用いた。この熱風加熱炉は、熱風を送り込める熱風挿入口が銅線の進む方向に複数取り付けられており、所望の長さ、熱風にて焼付けできる機構を有するものを用いた。実施例６、７及び比較例４では、表１に示す炉の熱風部の長さ部分に熱風を導入し、表１に示す熱風速度で焼付け処理を行った。熱風速度は炉の出口での値である。
【００４６】
【表１】
2018147582.tif 000003
【００４７】
＜比較試験と評価＞
実施例１〜７及び比較例１〜４で得られた絶縁電線について、次の方法により、絶縁皮膜の膜厚、絶縁皮膜の質量減少、絶縁皮膜の可撓性・密着性及び絶縁皮膜の耐軟化温度を調べた。その結果を表２に示す。
【００４８】
（１）絶縁皮膜の膜厚
絶縁電線の長辺側をマイクロメーター（MITUTOYO社製）で挟み込み、絶縁電線全体の厚さを測定した後、導体線の厚さ(導体の短辺長さ)を差し引いて、その値を１／２することで、絶縁皮膜の膜厚とした。
【００４９】
（２）絶縁皮膜の質量減少
絶縁電線の導体線からカッターナイフを用いて剥離した絶縁皮膜の一部を熱重量分析装置を用いて、空気流通下、室温から１０℃／分の速度で３００℃の温度まで加熱した。室温時の絶縁皮膜の質量を測定しておき、３００℃に到達したときの絶縁皮膜の質量の差を求めた。この質量減少を絶縁皮膜に含まれる低沸点成分の質量とした。
【００５０】
（３）絶縁皮膜の可撓性・密着性
絶縁皮膜の可撓性・密着性は、絶縁電線を１０ｃｍの長さで切り出し、この絶縁電線を自己径を有する丸棒（絶縁電線の横断面が矩形状場合の長辺の長さと、直径が等しい丸棒）に添う形状に、エッジワイズ曲げ加工にて９０度折り曲げた後、光学顕微鏡で２０倍に拡大して、曲げ内側の絶縁皮膜の剥離とシワの有無（密着性）、曲げ外側の割れの有無（可撓性）を調べた。
【００５１】
（４）絶縁皮膜の耐軟化温度
絶縁皮膜の耐軟化温度は、ＪＩＳ（Ｃ３２１６−６：２０１１−４、鋼球法）に従って測定した。
【００５２】
【表２】
2018147582.tif 000004
【００５３】
表２から明らかなように、比較例１及び比較例４では、絶縁皮膜の質量減少率が４％であったため、可撓性・密着性試験で絶縁電線の曲げ加工内側の絶縁皮膜に剥離とシワが見られ、また曲げ加工外側の絶縁皮膜に割れが見られた。また比較例２及び比較例３では、質量減少率が大きい、言い換えると、絶縁皮膜中の低沸点成分の割合が多いため、耐軟化温度がそれぞれ２０９℃及び２１１℃と絶縁皮膜の耐軟化性に劣っていた。
【００５４】
これに対して、実施例１〜７では、絶縁皮膜の質量減少率が５〜２０％であったため、可撓性・密着性試験で絶縁電線の曲げ加工内側の絶縁皮膜に剥離とシワは見られず、また曲げ加工外側の絶縁皮膜に割れも見られなかった。また実施例１〜７では、耐軟化温度が３０２〜３２２℃の範囲にあり絶縁皮膜の耐軟化性に優れていた。
【産業上の利用可能性】
【００５５】
本発明の絶縁電線は、ハイブリッド車や電気自動車向けのリアクトルやモーターで使われるコイルに利用することができる。
【符号の説明】
【００５６】
１０  電着塗装装置
１１  電着液
１２  平角状の導体線
１３  横断面形状が円形の導体線
２１ｂ  絶縁皮膜
２３  絶縁電線
【図１】
2018147582.tif 000005